(57)【要約】【課題】着色に用いるＲ，Ｇ，Ｂインクの固形分割合が異なる場合や、用いられる溶剤の種類が異なる場合、２種以上の溶剤の混合割合が異なる場合において、乾燥後のインク形状を左右対称に保ち、画素内左右での色度バラツキを抑制することを課題とする。【解決手段】  着色部の形成をインクジェット装置を用いてインク液滴を付与することにより行うカラーフィルタ基板の製造において、着色に用いるインクが少なくとも、色剤、硬化型樹脂、主溶剤を含む二種以上の沸点がそれぞれ異なる有機溶剤を含有し、Ｒ，Ｇ，Ｂ各色インクの蒸発速度が均等であることを特徴とするインクジェット用硬化性着色組成物及びカラーフィルタ基板の製造方法及びカラーフィルタ基板を提供する。【選択図】図１
2008266405.tif 000002
【特許請求の範囲】
【請求項１】
着色部の形成をインクジェット装置を用いてインク液滴を付与することにより行うカラーフィルタ基板の製造において、着色に用いるインクが少なくとも、色剤、硬化型樹脂、主溶剤を含む二種以上の沸点がそれぞれ異なる有機溶剤を含有し、Ｒ，Ｇ，Ｂ各色インクの蒸発速度が均等であることを特徴とするインクジェット用硬化性着色組成物。
【請求項２】
着色に用いるＲ，Ｇ，Ｂインクの固形分割合がそれぞれ異なり、相対的に固形分割合が低いインクには主溶剤よりも低沸点の溶剤を混合され、相対的に固形分割合が高いインクには主溶剤よりも高沸点の溶剤を混合されていることを特徴とする請求項１に記載のインクジェット用硬化性着色組成物。
【請求項３】
着色に用いるＲ，Ｇ，Ｂインクの固形分割合が同じで、インクに用いられる二種以上の有機溶剤の割合が同一であることを特徴とする請求項１に記載のインクジェット用硬化性着色組成物。
【請求項４】
着色に用いるＲ，Ｇ，Ｂインクに使われる二種以上の有機溶剤の割合が同じで、インクの固形分割合がＲ，Ｇ，Ｂインクであることを特徴とする請求項１に記載のインクジェット用硬化性着色組成物。
【請求項５】
着色に用いるＲ，Ｇ，Ｂインクに使われる主溶剤と混合する副溶剤との沸点の差が、５０℃以上であることを特徴とする請求項２に記載のインクジェット用硬化性着色組成物。
【請求項６】
着色に用いるＲ，Ｇ，Ｂインクに使われる主溶剤と混合する副溶剤との沸点の差が、１００℃以上であることを特徴とする請求項５に記載のインクジェット用硬化性着色組成物。
【請求項７】
請求項１〜６のいずれか１項記載のインクジェット用硬化性着色組成物を使用することを特徴とするカラーフィルタ基板の製造方法。
【請求項８】
請求項７に記載の製造方法により製造されたカラーフィルタ基板。
【請求項９】
上記カラーフィルタ基板上にさらに保護層を有することを特徴とする請求項７に記載のカラーフィルタ基板。
【発明の詳細な説明】
【技術分野】
【０００１】
本発明は、インクジェット方式を利用して基板の凹部に向けて液体を付与することにより、電解放射型表示装置、蛍光表示装置、プラズマディスプレイ（ＰＤＰ）及び液晶表示装置などの表示装置用のカラーフィルタを設けたカラーフィルタ基板を製造する方法に関するものである。
【背景技術】
【０００２】
インクジェット方式は近年、主としてコストダウンを目的として、一般的な印刷用途に留まらず、カラーフィルタを代表とする各種産業に応用されている。以下、本発明の代表的な用途であるインクジェット法によるカラーフィルタの製造に関して説明する。
【０００３】
カラー液晶ディスプレイ等のカラー表示装置に使用されるカラーフィルタは、赤（Ｒ）、緑（Ｇ）、青（Ｂ）の三色をカラーフィルタ構成色とし、これらの三色とブラックマトリクスの黒との着色層を透明基板（例えばガラス基板）上に設けることで構成されている。そして、このカラーフィルタを形成するに際して、着色層をフォトリソグラフィを用いた染色法や顔料分散法、印刷法によって形成することが提案されている。
【０００４】
しかしながら、これらの製造方法は、Ｒ、Ｇ、Ｂの３色を着色するために同一工程を３回繰り返す必要がある。したがって工程数が多くなり、歩留まりの低下、コスト高等の問題点がある。
【０００５】
そこで近年では、これらの問題点を解決したカラーフィルタの製造方法として、基板表面にインクジェット方式でインクを吹き付けて着色層（画素部）を形成する方法が提案されている（特許文献１参照）。
【０００６】
インクジェット方式でインクを正確なパターンに合わせて吹き付けて画素を形成する為には吐出ヘッドから吐出する際の直進性、安定性が求められる。しかし、インクの蒸発速度が早すぎると、吐出ヘッドのノズル先端でインクの粘度が急激に増加してインク滴の飛行曲がりが発生したり、時間を空けて間断的に吐出すると目詰まりを起こして再吐出できなくなったりする。
【０００７】
また、カラーフィルタの着色剤としては顔料を用いることが多いが、カラーフィルタ用インクの顔料分散性が悪いと、顔料粒子同士の凝集により吐出ヘッドのノズル部で目詰まりを起こす。従って、着色剤として顔料を用いる場合には、顔料分散性もインクの吐出性能に影響を与える。
【０００８】
特許文献２には、沸点１５０〜２５０℃の溶剤を６０％重量％以上の割合とし、湿潤剤としてグリセリン、ジエチレングリコールまたはエチレングリコールのうち一種以上含有するカラーフィルタ用インクが開示されている。この公報に開示されたインクには湿潤剤が配合されているので、吐出ヘッドのノズル先端でインクが乾燥し難く、目詰まりを起こしにくい。
【０００９】
また、特許文献３には、着色剤、バインダー樹脂、及び常圧における沸点１５０〜２５０℃以上の溶媒を含有するインクジェット方式カラーフィルタ用樹脂組成物が開示されている。この公報に開示されたインクジェット方式カラーフィルタ用樹脂組成物は高沸点の溶剤を用いるので、やはり、吐出ヘッドのノズル先端でインクが乾燥し難く、目詰まりを
起こしにくい。
【００１０】
これらの公報に開示されたインクを基板上に吐出しインク層を乾燥させ画素部を形成する際に、着色に用いるＲ，Ｇ，Ｂインクの固形分割合が同じである場合や、用いられる溶剤の種類が同じである場合は、乾燥後のインク形状が常に左右対称に保たれ、画素内左右での色度バラツキも小さい。しかし、着色に用いるＲ，Ｇ，Ｂインクの固形分割合が異なる場合や、用いられる溶剤の種類が異なる場合、２種以上の溶剤の混合割合が異なる場合は、Ｒ，Ｇ，Ｂインクの乾燥速度の違いから、乾燥後のインク形状が左右対称に保たれず、左右どちらか一方に傾いた形状のまま、インクが固化してしまう為、画素内左右での色度バラツキが大きくなってしまう問題があった。
【００１１】
特許文献を以下に示す。
【特許文献１】特開昭５９−７５２０５号公報
【特許文献２】特開平１１−２０２１４４号公報
【特許文献３】特開２０００−３１０７０６号公報
【発明の開示】
【発明が解決しようとする課題】
【００１２】
本発明は上記実状に鑑みて成し遂げられたものであり、その第一の目的は、着色に用いるＲ，Ｇ，Ｂインクの固形分割合が異なる場合や、用いられる溶剤の種類が異なる場合、２種以上の溶剤の混合割合が異なる場合において、乾燥後のインク形状を左右対称に保ち、画素内左右での色度バラツキを抑制することにある。
【課題を解決するための手段】
【００１３】
上記実状に鑑みて、本発明者は、鋭意研究を行った結果、Ｒ，Ｇ，Ｂインクの固形分割合に応じて沸点の異なる溶剤を主溶剤に添加するあるいは固形分割合を同一にするあるいは二種以上の混合溶剤の混合割合と同一にすることで、上記課題が解決されることを見出し上記課題を解決するに至った。
【００１４】
すなわち、本発明は、次のものを提供するものである。
【００１５】
着色部の形成をインクジェット装置を用いてインク液滴を付与することにより行うカラーフィルタ基板の製造において、着色に用いるインクが少なくとも、色剤、硬化型樹脂、主溶剤を含む二種以上の沸点がそれぞれ異なる有機溶剤を含有し、Ｒ，Ｇ，Ｂ各色インクの蒸発速度バラツキを前記二種以上の有機溶剤の配合比を調節することで抑制し、乾燥後のインク形状を対称型に保つことで画素内での色度バラツキを抑えることを特徴とするインクジェット用硬化性着色組成物。
【００１６】
着色に用いるＲ，Ｇ，Ｂインクの固形分割合がそれぞれ異なる場合、相対的に固形分割合が低いインクには主溶剤よりも低沸点の溶剤を混合し、相対的に固形分割合が高いインクには主溶剤よりも高沸点の溶剤を混合することで、Ｒ，Ｇ，Ｂ各色インクの蒸発速度バラツキを抑制し、乾燥後のインク形状を対称型に保ち画素内の色度バラツキを抑えることを特徴とする請求項１に記載のインクジェット用硬化性着色組成物。
【００１７】
カラーフィルタ用インクジェットインク組成物は、インクジェット特性、色特性の問題から、Ｒ，Ｇ，Ｂインクそれぞれで固形分の割合が異なる場合が多い。一般的に、固形分が多いインクほど乾燥が早く、固形分が少ないほど乾燥が遅い。乾燥速度が異なるインクが隣り合うと、乾燥が遅いインクは、隣り合う乾燥が早いインクの影響を受けてしまい、乾燥後の最終形状が非対称型になってしまう（図２）。
【００１８】
そこで、本発明では、Ｒ，Ｇ，Ｂインクそれぞれで固形分の割合が異なる場合、相対的に固形分割合が多いインクすなわち乾燥が相対的に早いインクには主溶剤よりも高沸点の溶剤を添加し乾燥を遅くすることで、Ｒ，Ｇ，Ｂインクの乾燥速度を相対的に調節し、乾燥後のインク形状を対称型にすることを見出した。その結果、画素内中央部と端部での色度のバラツキを抑制することが可能となった（図２）。
【００１９】
また、相対的に固形分割合が少ないインクすなわち乾燥が相対的に遅いインクの場合には主溶剤よりも低沸点の溶剤を添加し乾燥を早くすることで、Ｒ，Ｇ，Ｂインクの乾燥速度を相対的に調節され、したがって、画素内中央部と端部での色度バラツキを抑制することが出来る。
【００２０】
また、本発明は、次のものを提供する。ＲＧＢインクで固形分割合もしくは二種以上の有機溶剤の配合比を統一することが組成上可能であれば、それらを統一することでＲＧＢインクの乾燥速度を均一に保つことができる。
【００２１】
着色に用いるＲ，Ｇ，Ｂインクの固形分割合が同じ場合、インクに用いられる二種以上の有機溶剤の割合を同一にすることでＲ，Ｇ，Ｂ各色インクの蒸発速度バラツキを抑制し、乾燥後のインク形状を対称型に保ち画素内の色度バラツキを抑えることを特徴とする請求項１に記載のインクジェット用硬化性着色組成物。
【００２２】
着色に用いるＲ，Ｇ，Ｂインクに使われる二種以上の有機溶剤の割合が同じ場合、インクの固形分割合をＲ，Ｇ，Ｂインクで同一にすることで、Ｒ，Ｇ，Ｂ各色インクの蒸発速度バラツキを抑制し、乾燥後のインク形状を対称型に保ち画素内の色度バラツキを抑えることを特徴とする請求項１に記載のインクジェット用硬化性着色組成物。
【００２３】
また、着色に用いるＲ，Ｇ，Ｂインクに使われる主溶剤と混合する副溶剤の沸点の差が、５０℃以上であることを特徴とするインクジェット用硬化性着色組成物。
【００２４】
着色に用いるＲ，Ｇ，Ｂインクに使われる主溶剤と混合する副溶剤との沸点の差が、１００℃以上であることを特徴とするインクジェット用硬化性着色組成物。
【００２５】
主溶剤と混合する副溶剤の沸点の差が５０℃以上、好ましくは１００℃以上であると、ＲＧＢインクの乾燥速度の調節が容易である。
【００２６】
支持基板上に少なくともカラーフィルタ層を有するカラーフィルタ基板。
【００２７】
上記カラーフィルタ層上に保護層を有することを特徴とするカラーフィルタ基板。
【発明の効果】
【００２８】
本発明によれば、着色に用いるＲ，Ｇ，Ｂ各色インクの固形分割合が異なる場合においても、用いられる２種以上の溶剤の溶剤種や混合割合を考慮することによって、Ｒ，Ｇ，Ｂインクの乾燥速度を一定範囲内に調整することにより、乾燥後のインク形状がどちらか一方に偏ることなく対称型に保たれ、画素内左右での色度バラツキが小さい画素を得ることが出来る。
【発明を実施するための最良の形態】
【００２９】
（着色剤）
本発明にかかるインク組成物は、インクジェット方式によってカラーフィルタの基板上に吹き付けて、画素部や遮光層のような着色パターンを形成するために用いられるものであり、着色剤として顔料を含有する。着色剤としての顔料は、画素部のＲ、Ｇ、Ｂ等の求
める色に合わせて、有機着色剤及び無機着色剤の中から任意のものを選んで使用することができる。有機着色剤としては、例えば、染料、有機顔料、天然色素等を用いることができる。また、無機着色剤としては、例えば、無機顔料、体質顔料等を用いることができる。これらの中で有機顔料は、発色性が高く、耐熱性も高いので、好ましく用いられる。有機顔料としては、例えばカラーインデックス（Ｃ．Ｉ．；Ｔｈｅ  Ｓｏｃｉｅｔｙ  ｏｆ
Ｄｙｅｒｓ  ａｎｄ  Ｃｏｌｏｕｒｉｓｔｓ  社発行）  においてピグメント（Ｐｉｇｍｅｎｔ）に分類されている化合物、具体的には、下記のようなカラーインデックス（Ｃ．Ｉ．）番号が付されているものを挙げることができる。
【００３０】
Ｃ．Ｉ．ピグメントイエロー１、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１６、Ｃ．Ｉ．ピグメントイエロー１７、Ｃ．Ｉ．ピグメントイエロー２０、Ｃ．Ｉ．ピグメントイエロー２４、Ｃ．Ｉ．ピグメントイエロー３１、Ｃ．Ｉ．ピグメントイエロー５５、Ｃ．Ｉ．ピグメントイエロー６０、Ｃ．Ｉ．ピグメントイエロー６１、Ｃ．Ｉ．ピグメントイエロー６５、Ｃ．Ｉ．ピグメントイエロー７１、Ｃ．Ｉ．ピグメントイエロー７３、Ｃ．Ｉ．ピグメントイエロー７４、Ｃ．Ｉ．ピグメントイエロー８１、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１００、Ｃ．Ｉ．ピグメントイエロー１０１、Ｃ．Ｉ．ピグメントイエロー１０４、Ｃ．Ｉ．ピグメントイエロー１０６、Ｃ．Ｉ．ピグメントイエロー１０８、Ｃ．Ｉ．ピグメントイエロー１０９、Ｃ．Ｉ．ピグメントイエロー１１０、Ｃ．Ｉ．ピグメントイエロー１１３、Ｃ．Ｉ．ピグメントイエロー１１４、Ｃ．Ｉ．ピグメントイエロー１１６、Ｃ．Ｉ．ピグメントイエロー１１７、Ｃ．Ｉ．ピグメントイエロー１１９、Ｃ．Ｉ．ピグメントイエロー１２０、Ｃ．Ｉ．ピグメントイエロー１２６、Ｃ．Ｉ．ピグメントイエロー１２７、Ｃ．Ｉ．ピグメントイエロー１２８、Ｃ．Ｉ．ピグメントイエロー１２９、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１５１、Ｃ．Ｉ．ピグメントイエロー１５２、Ｃ．Ｉ．ピグメントイエロー１５３、Ｃ．Ｉ．ピグメントイエロー１５４、Ｃ．Ｉ．ピグメントイエロー１５５、Ｃ．Ｉ．ピグメントイエロー１５６、Ｃ．Ｉ．ピグメントイエロー１６６、Ｃ．Ｉ．ピグメントイエロー１６８、Ｃ．Ｉ．ピグメントイエロー１７５；Ｃ．Ｉ．ピグメントオレンジ１、Ｃ．Ｉ．ピグメントオレンジ５、Ｃ．Ｉ．ピグメントオレンジ１３、Ｃ．Ｉ．ピグメントオレンジ１４、Ｃ．Ｉ．ピグメントオレンジ１６、Ｃ．Ｉ．ピグメントオレンジ１７、Ｃ．Ｉ．ピグメントオレンジ２４、Ｃ．Ｉ．ピグメントオレンジ３４、Ｃ．Ｉ．ピグメントオレンジ３６、Ｃ．Ｉ．ピグメントオレンジ３８、Ｃ．Ｉ．ピグメントオレンジ４０、Ｃ．Ｉ．ピグメントオレンジ４３、Ｃ．Ｉ．ピグメントオレンジ４６、Ｃ．Ｉ．ピグメントオレンジ４９、Ｃ．Ｉ．ピグメントオレンジ５１、Ｃ．Ｉ．ピグメントオレンジ６１、Ｃ．Ｉ．ピグメントオレンジ６３、Ｃ．Ｉ．ピグメントオレンジ６４、Ｃ．Ｉ．ピグメントオレンジ７１、Ｃ．Ｉ．ピグメントオレンジ７３；Ｃ．Ｉ．ピグメントバイオレット１、Ｃ．Ｉ．ピグメントバイオレット１９、Ｃ．Ｉ．ピグメントバイオレット２３、Ｃ．Ｉ．ピグメントバイオレット２９、Ｃ．Ｉ．ピグメントバイオレット３２、Ｃ．Ｉ．ピグメントバイオレット３６、Ｃ．Ｉ．ピグメントバイオレット３８；Ｃ．Ｉ．ピグメントレッド１、Ｃ．Ｉ．ピグメントレッド２、Ｃ．Ｉ．ピグメントレッド３、Ｃ．Ｉ．ピグメントレッド４、Ｃ．Ｉ．ピグメントレッド５、Ｃ．Ｉ．ピグメントレッド６、Ｃ．Ｉ．ピグメントレッド７、Ｃ．Ｉ．ピグメントレッド８、Ｃ．Ｉ．ピグメントレッド９、Ｃ．Ｉ．ピグメントレッド１０、Ｃ．Ｉ．ピグメントレッド１１、Ｃ．Ｉ．ピグメントレッド１２、Ｃ．Ｉ．ピグメントレッド１４、Ｃ．Ｉ．ピグメントレッド１５、Ｃ．Ｉ．ピグメントレッド１６、Ｃ．Ｉ．ピグメントレッド１７、Ｃ．Ｉ．ピグメントレッド１８、Ｃ．Ｉ．ピグメントレッド１９、Ｃ．Ｉ．ピグメントレッド２１、Ｃ．Ｉ．ピグメントレッド２２、Ｃ．Ｉ．ピグメントレッド２３、Ｃ．Ｉ．ピグメントレッド３０、
Ｃ．Ｉ．ピグメントレッド３１、Ｃ．Ｉ．ピグメントレッド３２、Ｃ．Ｉ．ピグメントレッド３７、Ｃ．Ｉ．ピグメントレッド３８、Ｃ．Ｉ．ピグメントレッド４０、Ｃ．Ｉ．ピグメントレッド４１、Ｃ．Ｉ．ピグメントレッド４２、Ｃ．Ｉ．ピグメントレッド４８：１、Ｃ．Ｉ．ピグメントレッド４８：２、Ｃ．Ｉ．ピグメントレッド４８：３、Ｃ．Ｉ．ピグメントレッド４８：４、Ｃ．Ｉ．ピグメントレッド４９：１、Ｃ．Ｉ．ピグメントレッド４９：２、Ｃ．Ｉ．ピグメントレッド５０：１、Ｃ．Ｉ．ピグメントレッド５２：１、Ｃ．Ｉ．ピグメントレッド５３：１、Ｃ．Ｉ．ピグメントレッド５７、Ｃ．Ｉ．ピグメントレッド５７：１、Ｃ．Ｉ．ピグメントレッド５７：２、Ｃ．Ｉ．ピグメントレッド５８：２、Ｃ．Ｉ．ピグメントレッド５８：４、Ｃ．Ｉ．ピグメントレッド６０：１、Ｃ．Ｉ．ピグメントレッド６３：１、Ｃ．Ｉ．ピグメントレッド６３：２、Ｃ．Ｉ．ピグメントレッド６４：１、Ｃ．Ｉ．ピグメントレッド８１：１、Ｃ．Ｉ．ピグメントレッド８３、Ｃ．Ｉ．ピグメントレッド８８、Ｃ．Ｉ．ピグメントレッド９０：１、Ｃ．Ｉ．ピグメントレッド９７、Ｃ．Ｉ．ピグメントレッド１０１、Ｃ．Ｉ．ピグメントレッド１０２、Ｃ．Ｉ．ピグメントレッド１０４、Ｃ．Ｉ．ピグメントレッド１０５、Ｃ．Ｉ．ピグメントレッド１０６、Ｃ．Ｉ．ピグメントレッド１０８、Ｃ．Ｉ．ピグメントレッド１１２、Ｃ．Ｉ．ピグメントレッド１１３、Ｃ．Ｉ．ピグメントレッド１１４、Ｃ．Ｉ．ピグメントレッド１２２、Ｃ．Ｉ．ピグメントレッド１２３、Ｃ．Ｉ．ピグメントレッド１４４、Ｃ．Ｉ．ピグメントレッド１４６、Ｃ．Ｉ．ピグメントレッド１４９、Ｃ．Ｉ．ピグメントレッド１５０、Ｃ．Ｉ．ピグメントレッド１５１、Ｃ．Ｉ．ピグメントレッド１６６、Ｃ．Ｉ．ピグメントレッド１６８、Ｃ．Ｉ．ピグメントレッド１７０、Ｃ．Ｉ．ピグメントレッド１７１、Ｃ．Ｉ．ピグメントレッド１７２、Ｃ．Ｉ．ピグメントレッド１７４、Ｃ．Ｉ．ピグメントレッド１７５、Ｃ．Ｉ．ピグメントレッド１７６、Ｃ．Ｉ．ピグメントレッド１７７、Ｃ．Ｉ．ピグメントレッド１７８、Ｃ．Ｉ．ピグメントレッド１７９、Ｃ．Ｉ．ピグメントレッド１８０、Ｃ．Ｉ．ピグメントレッド１８５、Ｃ．Ｉ．ピグメントレッド１８７、Ｃ．Ｉ．ピグメントレッド１８８、Ｃ．Ｉ．ピグメントレッド１９０、Ｃ．Ｉ．ピグメントレッド１９３、Ｃ．Ｉ．ピグメントレッド１９４、Ｃ．Ｉ．ピグメントレッド２０２、Ｃ．Ｉ．ピグメントレッド２０６、Ｃ．Ｉ．ピグメントレッド２０７、Ｃ．Ｉ．ピグメントレッド２０８、Ｃ．Ｉ．ピグメントレッド２０９、Ｃ．Ｉ．ピグメントレッド２１５、Ｃ．Ｉ．ピグメントレッド２１６、Ｃ．Ｉ．ピグメントレッド２２０、Ｃ．Ｉ．ピグメントレッド２２４、Ｃ．Ｉ．ピグメントレッド２２６、Ｃ．Ｉ．ピグメントレッド２４２、Ｃ．Ｉ．ピグメントレッド２４３、Ｃ．Ｉ．ピグメントレッド２４５、Ｃ．Ｉ．ピグメントレッド２５４、Ｃ．Ｉ．ピグメントレッド２５５、Ｃ．Ｉ．ピグメントレッド２６４、Ｃ．Ｉ．ピグメントレッド２６５；Ｃ．Ｉ．ピグメントブルー１５、Ｃ．Ｉ．ピグメントブルー１５：３、Ｃ．Ｉ．ピグメントブルー１５：４、Ｃ．Ｉ．ピグメントブルー１５：６、Ｃ．Ｉ．ピグメントブルー６０；Ｃ．Ｉ．ピグメントグリーン７、Ｃ．Ｉ．ピグメントグリーン３６；Ｃ．Ｉ．ピグメントブラウン２３、Ｃ．Ｉ．ピグメントブラウン２５；Ｃ．Ｉ．ピグメントブラック１、ピグメントブラック７。
【００３１】
また、前記無機顔料あるいは体質顔料の具体例としては、酸化チタン、硫酸バリウム、炭酸カルシウム、亜鉛華、硫酸鉛、黄色鉛、亜鉛黄、べんがら（赤色酸化鉄（ＩＩＩ））、カドミウム赤、群青、紺青、酸化クロム緑、コバルト緑、アンバー、チタンブラック、合成鉄黒、カーボンブラック等を挙げることができる。本発明において、顔料は、単独でまたは２種以上を混合して使用することができる。
【００３２】
画素部を形成する場合には、顔料をインク組成物の固形分全量に対して、通常は１〜６０重量％、好ましくは１５〜４０重量％の割合で配合する。顔料が少なすぎると、インク組成物を所定の膜厚（通常は０．１〜２．０μｍ）に塗布した際の透過濃度が十分でないおそれがある。また、顔料が多すぎると、インク組成物を基板上へ塗布し硬化させた際の基板への密着性、塗膜硬さ等の塗膜としての特性が不十分となるおそれがある。
【００３３】
（分散剤）
分散剤は、顔料を良好に分散させるためにインク組成物中に必要に応じて配合される。分散剤としては、例えば、カチオン系、アニオン系、ノニオン系、両性、シリコーン系、フッ素系等の界面活性剤を使用できる。界面活性剤の中でも、次に例示するような高分子界面活性剤（高分子分散剤）が好ましい。
【００３４】
すなわち、ポリオキシエチレンラウリルエーテル、ポリオキシエチレンステアリルエーテル、ポリオキシエチレンオレイルエーテル等のポリオキシエチレンアルキルエーテル類；ポリオキシエチレンオクチルフェニルエーテル、ポリオキシエチレンノニルフェニルエーテル等のポリオキシエチレンアルキルフェニルエーテル類；ポリエチレングリコールジラウレート、ポリエチレングリコールジステアレート等のポリエチレングリコールジエステル類；ソルビタン脂肪酸エステル類；脂肪酸変性ポリエステル類；３級アミン変性ポリウレタン類などの高分子界面活性剤が好ましく用いられる。
【００３５】
（溶剤）
本発明にかかるカラーフィルタ用インクジェットインクは、沸点が１８０℃以上の高沸点の溶剤成分を主溶剤として用いることが好ましい。主溶剤は、以下に示すような溶剤の中から選んで用いることができる：エチレングリコールモノエチルエーテルのようなグリコールエーテル類；エチレングリコールモノメチルエーテルアセテートのようなグリコールエーテルエステル類；ジエチレングリコールモノメチルエーテルのようなグリコールオリゴマーエーテル類；ジエチレングリコールモノメチルエーテルアセテートのようなグリコールオリゴマーエーテルエステル類；酢酸、２−エチルヘキサン酸、無水酢酸のような脂肪族カルボン酸類又はその酸無水物；酢酸エチル、安息香酸プロピルのような脂肪族又は芳香族エステル類；炭酸ジエチルのようなジカルボン酸ジエステル類；３−メトキシプロピオン酸メチルのようなアルコキシカルボン酸エステル類；アセト酢酸エチルのようなケトカルボン酸エステル類；クロロ酢酸、ジクロロ酢酸のようなハロゲン化カルボン酸類；エタノール、イソプロパノール、フェノールのようなアルコール類又はフェノール類；ジエチルエーテル、アニソールのような脂肪族又は芳香族エーテル類；２−エトキシエタノール、１−メトキシ−２−プロパノールのようなアルコキシアルコール類；ジエチレングリコール、トリプロピレングリコールのようなグリコールオリゴマー類；２−ジエチルアミノエタノール、トリエタノールアミンのようなアミノアルコール類；２−エトキシエチルアセテートのようなアルコキシアルコールエステル類；アセトン、メチルイソブチルケトンのようなケトン類；Ｎ−エチルモルホリン、フェニルモルホリンのようなモルホリン類；ペンチルアミン、トリペンチルアミン、アニリンのような脂肪族又は芳香族アミン類。
【００３６】
主溶剤として使用できる溶剤の具体例としては、エチレングリコールモノブチルエーテルアセテート、ジエチレングリコールモノブチルエーテルアセテート、ジエチレングリコールモノエチルエーテルアセテート、ジエチレングリコールジブチルエーテル、アジピン酸ジエチル、シュウ酸ジブチル、マロン酸ジメチル、マロン酸ジエチル、コハク酸ジメチル、及び、コハク酸ジエチルなどを例示することができる。
【００３７】
本発明では、高沸点溶剤以外の溶剤も用いることができる。
【００３８】
本発明で用いる高沸点溶剤以外の溶剤としては、特に限定されないが、エステル類、例えば酢酸エチル、酢酸−ｎ−ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル類、乳酸メチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル、３−オキシプロピオン酸メチル、３−オキシプロピ
オン酸エチルなどの３−オキシプロピオン酸アルキルエステル類；３−メトキシプロピオン酸メチル、３−メトキシプロピオン酸エチル、３−エトキシプロピオン酸メチル、３−エトキシプロピオン酸エチル、２−オキシプロピオン酸メチル、２−オキシプロピオン酸エチル、２−オキシプロピオン酸プロピル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−オキシ−２−メチルプロピオン酸メチル、２−オキシ−２−メチルプロピオン酸エチル、２−メトキシ−２−メチルプロピオン酸メチル、２−エトキシ−２−メチルプロピオン酸エチル、ピルビン酸メチル、ピルビン酸エチル、ピルビン酸プロピル、アセト酢酸メチル、アセト酢酸エチル、２−オキソブタン酸メチル、２−オキソブタン酸エチル等；エーテル類、例えばジエチレングリコールジメチルエーテル、テトラヒドロフラン、エチレングリコールモノメチルエーテル、エチレングリコールモノエチルエーテル、メチルセロソルブアセテート、エチルセロソルブアセテート、ジエチレングリコールモノメチルエーテル、プロピレングリコールメチルエーテルアセテート、等；ケトン類、例えばメチルエチルケトン、シクロヘキサノン、２−ヘプタノン、３−ヘプタノン等；芳香族炭化水素類、例えばトルエン、キシレシ等が挙げられる。
【００３９】
（樹脂成分）
本発明においては熱硬化性のバインダー系を用い、バインダー成分として、それ自体は熱重合性官能基を有しない樹脂、及び、それ自体が熱重合性官能基を有する樹脂のいずれを用いてもよく、また、２種以上のバインダーを組み合わせて用いても良い。そして、バインダー成分を主体とし、必要に応じて、多官能の熱重合性モノマーやオリゴマー、単官能の熱重合性モノマーやオリゴマー、硬化剤などを配合して、熱硬化性バインダー系を構成する。
【００４０】
熱重合性官能基を有しない樹脂をバインダー成分として用いる場合には、バインダー系に、２官能以上の熱重合性モノマー、オリゴマーのような多官能の熱重合性成分を配合する。多官能の熱重合性成分としては、多官能エポキシ化合物が好適に用いられる。この場合、バインダー系内において、多官能熱重合性成分が加熱により活性化して熱重合性成分同士が重合して塗工膜中にネットワーク構造を形成し、当該ネットワーク構造内にバインダー成分や顔料などの成分が包み込まれて硬化する。
【００４１】
熱重合性官能基を有しない樹脂としては、例えば、次のモノマーの２種以上からなる共重合体を用いることができる：アクリル酸、メタクリル酸、メチルアクリレート、メチルメタクリレート、２−ヒドロキシエチルアクリレート、２−ヒドロキシエチルメタクリレート、ベンジルアクリレート、ベンジルメタクリレート、スチレン、ポリスチレンマクロモノマー、及びポリメチルメタクリレートマクロモノマー。
【００４２】
より具体的には、メタクリル酸／ベンジルメタクリレート共重合体、メタクリル酸／ベンジルメタクリレート／スチレン共重合体、ベンジルメタクリレート／スチレン共重合体、ベンジルメタクリレートマクロモノマー／スチレン共重合体、ベンジルメタクリレート／スチレンマクロモノマー共重合体などが例示することができる。
【００４３】
一方、熱重合性官能基を有する樹脂をバインダー成分としては、例えば、次に示すようなエチレン性不飽和結合とエポキシ基を含有するモノマーの１種または２種以上を重合させた単独重合体または共重合体を用いることができる：アクリル酸グリシジル、メタクリル酸グリシジル、α−エチルアクリル酸グリシジル、α−ｎ−プロピルアクリル酸グリシジル、α−ｎ−ブチルアクリル酸グリシジル、アクリル酸−３，４−エポキシブチル、メタクリル酸−３，４−エポキシブチル、メタクリル酸−４，５−エポキシペンチル、アクリル酸−６，７−エポキシヘプチル、メタクリル酸−６，７−エポキシヘプチル、α−エ
チルアクリル酸−６，７−エポキシヘプチルなどの（メタ）アクリレート類；ｏ−ビニルフェニルグリシジルエーテル、ｍ−ビニルフェニルグリシジルエーテル、ｐ−ビニルフェニルグリシジルエーテル、ｏ−ビニルベンジルグリシジルエーテル、ｍ−ビニルベンジルグリシジルエーテル、ｐ−ビニルベンジルグリシジルエーテルなどのビニルグリシジルエーテル類；２，３−ジグリシジルオキシスチレン、３，４−ジグリシジルオキシスチレン、２，４−ジグリシジルオキシスチレン、３，５−ジグリシジルオキシスチレン、２，６−ジグリシジルオキシスチレン、５−ビニルピロガロールトリグリシジルエーテル、４−ビニルピロガロールトリグリシジルエーテル、ビニルフロログリシノールトリグリシジルエーテル、２，３−ジヒドロキシメチルスチレンジグリシジルエーテル、３，４−ジヒドロキシメチルスチレンジグリシジルエーテル、２，４−ジヒドロキシメチルスチレンジグリシジルエーテル、３，５−ジヒドロキシメチルスチレンジグリシジルエーテル、２，６−ジヒドロキシメチルスチレンジグリシジルエーテル、２，３，４−トリヒドロキシメチルスチレントリグリシジルエーテル、及び、１，３，５−トリヒドロキシメチルスチレントリグリシジルエーテル。
【００４４】
熱重合性官能基を有する樹脂を用いる場合にも、塗膜の強度や基盤に対する密着性を向上させるためには、多官能の熱重合性成分を配合するのが好ましい。熱重合性バインダー成分の分子は、バインダー成分同士で重合するだけでなく、多官能エポキシモノマー等の他の成分とも熱重合してネットワークを形成し、硬化する。
【００４５】
熱硬化性バインダー系のバインダー成分も、インク組成物の固形分全量に対して、通常、１〜５０重量％の割合で配合する。ここで、配合割合を特定するためのインク組成物の固形分とは、溶剤を除く全ての成分を含み、液状の重合性モノマー等も固形分に含まれる。
【００４６】
塗工膜のネットワーク構造を形成する多官能熱重合性成分としては、２官能以上のエポキシモノマー又はエポキシオリゴマーが好適に用いられる。特に、２乃至３官能のエポキシ基含有モノマーを用いることによって、インクジェット方式の吹き付け作業中に、ヘッドの先端での粘度上昇が起こり難くなり、ヘッドの目詰まりが発生せず、作業中におけるインクの吐出性が安定する。そのため、インクの吐出量や吐出方向が一定に保たれ、インクを基板上に所定のパターン通り正確に、且つ、均一に付着させることができる。
【００４７】
２官能乃至３官能のエポキシ基含有モノマーとしては、例えば、ポリプロピレングリコールジグリシジルエーテル、ネオペンチルグリコールジグリシジルエーテル、ポリエチレングリコールジグリシジルエーテル、ポリプロピレングリコールジグリシジルエーテル、トリメチロールプロパンポリグリシジルエーテル、２，３−ジグリシジルオキシスチレン、３，４−ジグリシジルオキシスチレン、２，４−ジグリシジルオキシスチレン、３，５−ジグリシジルオキシスチレン、２，６−ジグリシジルオキシスチレン、５−ビニルピロガロールトリグリシジルエーテル、４−ビニルピロガロールトリグリシジルエーテル、ビニルフロログリシノールトリグリシジルエーテル、２，３−ジヒドロキシメチルスチレンジグリシジルエーテル、３，４−ジヒドロキシメチルスチレンジグリシジルエーテル、２，４−ジヒドロキシメチルスチレンジグリシジルエーテル、３，５−ジヒドロキシメチルスチレンジグリシジルエーテル、２，６−ジヒドロキシメチルスチレンジグリシジルエーテル、２，３，４−トリヒドロキシメチルスチレントリグリシジルエーテル、１，３，５−トリヒドロキシメチルスチレントリグリシジルエーテルなどを例示することができ、これらの１種を単独で又は２種以上を組み合わせて用いることができる。
【００４８】
２官能乃至３官能のエポキシ基含有モノマーの配合割合は、インク組成物の固形分全量に対して、通常、２０〜７０重量％の割合で配合する。
【００４９】
ここで、２官能乃至３官能のエポキシ基含有モノマーの配合割合が全固形分（溶剤以外の全成分）の２０重量％に満たない場合には、インク組成物がモノマーによって十分に希釈されず、インクの粘度が初めから高いか或いは溶剤分の揮発後に高くなり、インクジェットヘッドの穴詰まりを起こすおそれがある。また、２官能乃至３官能のエポキシ基含有モノマーの配合割合が全固形分の７０重量％を超える場合には、塗膜の架橋密度が低くなり、塗膜の耐溶剤性、密着性、硬さが劣り、十分な特性が得られなくなるおそれがある。
【００５０】
ただし、インク組成物中に配合される多官能モノマーが全て２乃至３官能エポキシモノマーである場合には、インクの乾燥による粘度上昇が起こり難いので、インクジェットヘッドの吐出性が安定するが、その反面、インク層を硬化して得られた硬化層の膜強度、基板に対する密着性、耐溶剤性等が不十分となる場合がある。そこで、上記の２乃至３官能エポキシモノマーと共に、４官能以上の多官能エポキシモノマーや多官能エポキシオリゴマー等を適量配合することにより架橋密度を上げて、硬化層のパターンに十分な膜強度と密着性を付与することができる。
【００５１】
４官能以上のエポキシ基含有化合物としては、例えば、フェノールノボラックエポキシ、クレゾールノボラックエポキシ等のノボラック樹脂類、テトラグリシジルジアミノジフェニルメタン、テトラグリシジルメタキシレンジアミンなどのグリシジルアミン樹脂類、テトラフェニルグリシジルエーテルエタン、トリフェニルグリシジルエーテルメタン等のグリシジルエーテル樹脂類などを用いることができる。
【００５２】
４官能以上のエポキシ基含有化合物は、インク組成物の固形分全量に対して、通常、１〜３０重量％の割合で配合する。また、２乃至３官能のエポキシ基含有モノマーによる吐出性安定化と、４官能以上のエポキシ基含有化合物による強度及び密着性向上のバランスをとるために、２乃至３官能エポキシモノマー１００重量部に対して、４官能以上のエポキシ基含有化合物の配合割合を、通常は１〜５０重量部とし、好ましくは当該配合割合の下限を２重量部以上とし、且つ／又は、当該配合割合の上限を３５重量部以下とする。
【００５３】
ここで、４官能以上のエポキシ基含有化合物の配合割合が前記２乃至３官能エポキシモノマー１００重量部に対して１重量部に満たない場合には、インクを硬化させた後の硬さ、耐溶剤性などの特性が十分に得られないおそれがある。また、４官能以上のエポキシ基含有化合物の前記配合割合が５０重量部を超える場合には、インクの硬化速度が遅くなり、プロセススピードが遅くなるおそれがある。
【００５４】
また、熱硬化性のバインダー系には、必要に応じて、単官能の熱重合性化合物を配合してもよい。単官能の熱重合性化合物としては、単官能のエポキシ基含有モノマーを用いることができる。単官能のエポキシ基含有モノマーとしては、例えば、メチルグリシジルエーテル、ブチルグリシジルエーテル、フェニルグリシジルエーテル、ブチルフェニルグリシジルエーテル、２−エチルへキシルグリシジルエーテル、デシルグリシジルエーテル、ステアリルグリシジルエーテル、アリルグリシジルエーテル、ポリプロピレングリコールグリシジルエーテル、ブトキシポリエチレングリコールモノグリシジルエーテルが例示される。また、エポキシ基含有モノマー以外の熱硬化性成分としては、例えば、メラミン樹脂、尿素樹脂、アルキド樹脂、フェノール樹脂、シクロペンタジエン樹脂等を例示することができる。
【００５５】
熱硬化性バインダー系には、通常、硬化剤が配合される。硬化剤として、例えば、多価カルボン酸無水物または多価カルボン酸を用いる。
【００５６】
多価カルボン酸無水物の具体例としては、無水フタル酸、無水イタコン酸、無水コハク酸、無水シトラコン酸、無水ドデセニルコハク酸、無水トリカルバリル酸、無水マレイン
酸、無水ヘキサヒドロフタル酸、無水ジメチルテトラヒドロフタル酸、無水ハイミック酸、無水ナジン酸などの脂肪族または脂環族ジカルボン酸無水物；１，２，３，４−ブタンテトラカルボン酸二無水物、シクロペンタンテトラカルボン酸二無水物などの脂肪族多価カルボン酸二無水物；無水ピロメリット酸、無水トリメリット酸、無水ベンゾフェノンテトラカルボン酸などの芳香族多価カルボン酸無水物；エチレングリコールビストリメリテイト、グリセリントリストリメリテイトなどのエステル基含有酸無水物を挙げることができ、特に好ましくは、芳香族多価カルボン酸無水物を挙げることができる。また、市販のカルボン酸無水物からなるエポキシ樹脂硬化剤も好適に用いることができる。
【００５７】
また、本発明に用いられる多価カルボン酸の具体例としては、コハク酸、グルタル酸、アジピン酸、ブタンテトラカルボン酸、マレイン酸、イタコン酸などの脂肪族多価カルボン酸；ヘキサヒドロフタル酸、１，２−シクロヘキサンジカルボン酸、１，２，４−シクロヘキサントリカルボン酸、シクロペンタンテトラカルボン酸などの脂肪族多価カルボン酸、およびフタル酸、イソフタル酸、テレフタル酸、ピロメリット酸、トリメリット酸、１，４，５，８−ナフタレンテトラカルボン酸、ベンゾフェノンテトラカルボン酸などの芳香族多価カルボン酸を挙げることができ、好ましくは芳香族多価カルボン酸を挙げることができる。
【００５８】
これら多価カルボン酸無水物および多価カルボン酸は、１種単独でも２種以上の混合でも用いることができる。本発明に用いられる硬化剤の配合量は、エポキシ基を含有する成分（モノマーと樹脂）１００重量部当たり、通常は１〜１００重量部の範囲であり、好ましくは５〜５０重量部である。硬化剤の配合量が１重量部未満であると、硬化が不十分となり、強靭な塗膜を形成することができない。また、硬化剤の配合量が１００重量部を超えると、塗膜の基板に対する密着性が劣るうえに、均一で平滑な塗膜を形成することができない。
【００５９】
（その他の成分）
本発明のカラーフィルタ用インクジェットインク組成物には、必要に応じてその他の添加剤を１種または２種以上配合することが出来る。その他の添加剤としては、例えば、充填剤、界面活性剤、密着促進剤、酸化防止剤、紫外線吸収剤、凝集防止剤等を挙げることが出来る。
【００６０】
（インク組成物の製造方法）
本発明のカラーフィルタ用インクジェットインク組成物は、必須成分であるバインダー成分と顔料とを必要に応じて他の配合成分と共に、前記したような主溶剤を含有する単独溶剤又は混合溶剤に投入して混合し、固形成分を溶解又は分散させて製造しても良い。
【００６１】
しかしながら、顔料をバインダー成分等の他の成分と共に溶剤全体中に直接投入し攪拌混合する場合には、顔料を溶剤中に十分に分散させられないことが多い。そこで通常は、顔料の分散性及び分散安定性が良好な溶剤を用意し、そこに顔料を分散剤と共に投入してディソルバーなどにより十分攪拌し、顔料分散体を調製する。そして、得られた顔料分散体を、顔料以外の成分と共に、ほとんど主溶剤からなるか又は主溶剤のみからなる溶剤に投入し、ディソルバーなどにより十分に攪拌混合することによって、本発明に係るインク組成物とすることができる。
【００６２】
顔料分散体を投入する残部の溶剤としては、最終的な溶剤全体の組成から顔料分散体の調製に用いた溶剤の分を差し引いた組成を有するものを用い、最終濃度にまで希釈してインク組成物を完成させても良い。また、顔料分散体を比較的少量の主溶剤に投入して高濃度のインク組成物を調製しても良い。高濃度のインク組成物は、そのまま保存し、使用直前に最終濃度に希釈してインクジェット方式に使用することができる。
【００６３】
また、主溶剤に添加する高沸点あるいは低沸点の溶剤と主溶剤の沸点の差が５０℃以上であることが好ましく、さらに１００℃以上の差であると、乾燥速度を均等に保つことが容易である。一方、沸点の差が５０℃未満である場合、添加の効果は微小である場合がある。
【００６４】
また、Ｒ，Ｇ，Ｂインクそれぞれで固形分の割合が同一の場合は、同一の溶剤を用い、２種以上の混合溶媒の場合は、その混合割合も同一にすることで、Ｒ，Ｇ，Ｂインクの乾燥速度を均等に保ち、したがって乾燥後のインク形状を左右対称にすることで画素内左右での色度のバラツキを抑制することができる。
【００６５】
また、Ｒ，Ｇ，Ｂインクそれぞれで同一の溶剤もしくは２種以上の混合溶媒の場合、その混合割合が同一である場合、Ｒ，Ｇ，Ｂインクそれぞれで固形分の割合を同一にすることで、Ｒ，Ｇ，Ｂインクの乾燥速度を均等に保ち、したがって乾燥後のインク形状を左右対称にすることで画素内左右での色度のバラツキを抑制することができる。
【００６６】
（カラーフィルタの製造方法）
以下、本発明の好適な実施形態について、添付図面を参照して詳細に説明する。図３は、本発明によるカラーフィルタの製造方法の一実施例を説明する工程図である。図３（ａ）は透明基板１上にブラックマトリクス２が形成された状態を示したものである。まず、透明基板１上に仕切り部材としてのブラックマトリクス２を選択的に形成する。これにより、ブラックマトリクス２の開口部に後述の着色インクを付与する凹部が形成される。
【００６７】
ここで透明基板１としては一般にガラス基板が用いられるが、液晶表示装置等、最終的な用途に必要な特性、例えば透明性、機械的強度を満足し、後工程に耐えるものであればガラス基板に限定されるものではなく、例えばＰＥＴ、ＰＥＳ、ＰＥＮ等のプラスチック基板なども用いることができる。
【００６８】
ここで、本発明におけるブラックマトリクス２はインクの流出を防止する仕切り材としても利用することから、その高さは１μｍ以上を満たすように設計されるのが望ましい。また、ブラックマトリクス２は仕切り部材として、ある一定以上の高さを有している必要がある為、樹脂（光重合性モノマー、光重合開始剤を含む）、黒色遮光材、分散剤、溶媒等を主成分とする黒色の感光性樹脂組成物を用い、フォトリソグラフィ法によりパターニングして形成することが望ましい。しかしながら、ブラックマトリクス２の形成方法としては、フォトリソグラフィ法に限定されるものではなく、例えば印刷法、転写法等によっても形成することが可能である。
【００６９】
ブラックマトリクス２の黒色遮光材としては、黒色顔料、黒色染料、無機材料などであり、有機顔料、カーボンブラック、アニリンブラック、黒鉛、酸化チタン、鉄黒などを混合して用いられるものである。
【００７０】
また、ブラックマトリクス２の溶媒としては、黒色樹脂組成物の塗布性、分散安定性などのｍ，点から、適宜選択して使用されるものであり、トルエン、キシレン、エチルセロソルブ、エチルセロソルブアセテート、ジクライム、シクロヘキサノンなどが挙げられる。
【００７１】
また、仕切り部材となるブラックマトリクス２には、着色領域外にインクが流出するのを防ぐ為に、撥インク成分を添加して撥インク性を付与することが望ましい。添加する撥インク成分としては、フッ素または／およびケイ素を含む材料が望ましい。具体的な例としては、フッ化ビニリデン、フッ化ビニル、三フッ化エチレン等や、これらの共重合体等
のフッ素樹脂、また、主鎖または側鎖に有機シリコーンを有するもので、シロキサン成分を含むシリコーン樹脂やシリコーンゴム、などを挙げることができるが、これらに限定されるものではない。
【００７２】
次いで、図１（ｂ）に示すように着色インクをインクジェット法により開口部に付与する。インクジェット方式を用いた装置としては、エネルギー発生素子として電気熱変換体を用いたバブルジェット（登録商標）タイプ、あるいは圧電素子を用いたピエゾジェットタイプ等が使用可能である。
【００７３】
また、本発明により形成されるカラーフィルタは画素形成後、その耐性向上を目的として、熱、光、電子線等のエネルギーによる硬化処理が可能である（図１（ｃ）、（ｄ））。
【００７４】
また、図１（ｅ）に示すように、必要に応じて、カラーフィルタ表面を溶剤等から保護する為とブラックマトリクスと画素の平坦化の為に保護層４を形成しても良い。保護層としては、熱硬化タイプ、光硬化タイプ、光・熱併用タイプ等の樹脂膜、蒸着、スパッタ等によって形成された無機膜等を用いることができ、カラーフィルタとしての透明性を有し、その後のＩＴＯ形成プロセス、配向膜形成プロセス等に耐えるものであれば使用可能である。
【００７５】
以下、本発明の実施例を説明するが、本発明はこれらの実施例に何ら限定されるものではない。
【００７６】
（実施例１）
（１）画素部用着色インクの調製
下記成分のうち、顔料及び高分子分散剤を溶剤の一部に投入、混合し、３本ロールとビーズミルを用いて攪拌して顔料分散体を得た。一方、他の配合成分を溶剤の残部に入れ顔料分散体液を得た。一方、他の配合成分を溶剤の残部に投入、攪拌して溶解分散し、バインダー溶液を得た。そして、顔料分散液を少量ずつバインダー溶液中に添加しながらディソルバーで十分に攪拌し、インクを調製した。
【００７７】
（赤色画素部用着色インクの組成）
・  顔料（Ｃ．Ｉ．ピグメントレッド２５４）：８重量部
・  高分子分散剤（ＡＶＥＣＩＡ社製、ソルスパース２４０００）：４重量部
・  バインダー（三和ケミカル社製、メチル化ベンゾグアナミン）：１３重量部
・  溶剤１（ブチルカルビトールアセテート）：５０重量部
・  溶剤２（フタル酸ジエチル）：２５重量部
（緑色画素部用着色インクの組成）
・  顔料（Ｃ．Ｉ．ピグメントグリーン３６）：１０重量部
・  高分子分散剤（ＡＶＥＣＩＡ社製、ソルスパース２４０００）：５重量部
・  バインダー（三和ケミカル社製、メチル化ベンゾグアナミン）：１５重量部
・  溶剤１（ブチルカルビトールアセテート）：７０重量部
（青色画素部用着色インクの組成）
・  顔料（Ｃ．Ｉ．ピグメントブルー１５：６）：７重量部
・  高分子分散剤（ＡＶＥＣＩＡ社製、ソルスパース２４０００）：３重量部
・  バインダー（三和ケミカル社製、メチル化ベンゾグアナミン）：２０重量部
・  溶剤１（ブチルカルビトールアセテート）：７０重量部
ここで、緑色画素部用着色インクと青色画素部用着色インクの固形分の割合に対して、赤色画素部用着色インクの固形分の割合が小さい為、赤色画素部用着色インクに主溶剤よりも高沸点のフタル酸ジエチルを添加し、Ｒ，Ｇ，Ｂインクの乾燥速度を均等に保った。
【００７８】
ここでシャーレに上記インクを１０ｇ測り取り、室温下でのインク重量の変化を測定したところ、ＲＧＢインクともに４０％程度重量が変化し、ＲＧＢインクの乾燥速度が均等に保たれていることがわかった。
【００７９】
（２）ブラックマトリクスの形成
無アルカリガラス（コーニング社製「＃１７３７」）上にカーボンブラックを含有したレジスト材（新日鉄化学社製ブラックマトリクス用ネガ型レジストインキ「Ｖ−２５９  ＢＫ７３９Ｐ」）に感光性シリコン化合物（例えばジメチルポリシラン）を１０％添加したものをスピンコートし、プリベークをおこなった。その後、露光、現像、ポストベーク処理をおこなってブラックマトリクスを形成した。
【００８０】
（カラーフィルタの作製）
インクジェット印刷装置により、ブラックマトリクスの開口部に上記着色インクを適量を付与し、１８０℃で３０分乾燥させ、赤色（Ｒ）、緑色（Ｇ）、青色（Ｂ）各々のパターン状の画素部を形成した。
【００８１】
上記のようにして作製したカラーフィルタの画素部の断面形状を測定したところ、左右対称な形状であり（図２）、画素内左右での色度バラツキのない画素部を形成することが出来た。
【００８２】
（実施例２）
（１）画素部用着色インクの調製
実施例１と同様の操作により次のような組成のインクを調整した。
【００８３】
（赤色画素部用着色インクの組成）
・  顔料（Ｃ．Ｉ．ピグメントレッド２５４）：８重量部
・  高分子分散剤（ＡＶＥＣＩＡ社製、ソルスパース２４０００）：４重量部
・  バインダー（三和ケミカル社製、メチル化メラミン）：１３重量部
・  溶剤１（ブチルカルビトールアセテート）：７０重量部
（緑色画素部用着色インクの組成）
・  顔料（Ｃ．Ｉ．ピグメントグリーン３６）：８重量部
・  顔料（Ｃ．Ｉ．ピグメントイエロー１５０：２重量部
・  高分子分散剤（ＡＶＥＣＩＡ社製、ソルスパース２４０００）：５重量部
・  バインダー（三和ケミカル社製、メチル化メラミン樹脂）：１５重量部
・  溶剤１（ブチルカルビトールアセテート）：５０重量部
・  溶剤２（プロピレングリコールモノメチルエーテルアセテート）：２５重量部
（青色画素部用着色インクの組成）
・  顔料（Ｃ．Ｉ．ピグメントブルー１５：６）：７重量部
・  高分子分散剤（ＡＶＥＣＩＡ社製、ソルスパース２４０００）：３重量部
・  バインダー（三和ケミカル社製、メチル化メラミン）：１５重量部
・  溶剤１（ブチルカルビトールアセテート）：７０重量部
ここで、赤色画素部用着色インクと青色画素部用着色インクの固形分の割合に対して、緑色画素部用着色インクの固形分割合が大きい為、緑色画素部用着色インクに主溶剤よりも低沸点のプロピレングリコールモノメチルエーテルアセテートを添加し、Ｒ，Ｇ，Ｂインクの乾燥速度を均等に保った。
【００８４】
ここでシャーレに上記インクを１０ｇ測り取り、室温下でのインク重量の変化を測定したところ、ＲＧＢインクともに４０％程度重量が変化し、ＲＧＢインクの乾燥速度が均等に保たれていることがわかった。
【００８５】
（２）ブラックマトリクスの形成
実施例１と同様にブラックマトリクスを形成した。
【００８６】
（カラーフィルタの作製）
上記インクを用い、実施例１と同様に赤色（Ｒ）、緑色（Ｇ）、青色（Ｂ）各々のパターン状の画素部を形成した。
【００８７】
上記のようにして作製したカラーフィルタの画素部の断面形状を測定したところ、左右対称な形状であり（図２）、画素内左右での色度バラツキのない画素部を形成することが出来た。
【００８８】
（比較例１）
実施例１と同様の操作により次のような組成のインクを調整した。
【００８９】
・  顔料（Ｃ．Ｉ．ピグメントレッド２５４）：８重量部
・  高分子分散剤（ＡＶＥＣＩＡ社製、ソルスパース２４０００）：４重量部
・  バインダー（三和ケミカル社製、メチル化ベンゾグアナミン）：１３重量部
・  溶剤１（ブチルカルビトールアセテート）：７０重量部
（緑色画素部用着色インクの組成）
・  顔料（Ｃ．Ｉ．ピグメントグリーン３６）：１０重量部
・  高分子分散剤（ＡＶＥＣＩＡ社製、ソルスパース２４０００）：５重量部
・  バインダー（三和ケミカル社製、メチル化ベンゾグアナミン）：１５重量部
・  溶剤１（ブチルカルビトールアセテート）：７０重量部
（青色画素部用着色インクの組成）
・  顔料（Ｃ．Ｉ．ピグメントブルー１５：６）：７重量部
・  高分子分散剤（ＡＶＥＣＩＡ社製、ソルスパース２４０００）：３重量部
・  バインダー（三和ケミカル社製、メチル化ベンゾグアナミン）：２０重量部
・  溶剤１（ブチルカルビトールアセテート）：７０重量部
ここでシャーレに上記インクを１０ｇ測り取り、室温下でのインク重量の変化を測定したところ、Ｇインクが４０％程度重量が変化したのに対して、Ｒインクは３５％、Ｂインクは５０％重量が変化し、ＲＧＢインクの乾燥速度が均等に保たれていないことがわかった。
【００９０】
（２）ブラックマトリクスの形成
実施例１と同様にブラックマトリクスを形成した。
【００９１】
（カラーフィルタの作製）
上記インクを用い、実施例１と同様に赤色（Ｒ）、緑色（Ｇ）、青色（Ｂ）各々のパターン状の画素部を形成した。
【００９２】
上記のようにして作製したカラーフィルタの画素部の断面形状を測定したところ、左右非対称な形状であり（図３）、画素内左右で色度バラツキがある画素部を形成してしまった。
【００９３】
（比較例２）
実施例１と同様の操作により次のような組成のインクを調整した。
【００９４】
（赤色画素部用着色インクの組成）
・  顔料（Ｃ．Ｉ．ピグメントレッド２５４）：８重量部
・  高分子分散剤（ＡＶＥＣＩＡ社製、ソルスパース２４０００）：４重量部
・  バインダー（三和ケミカル社製、メチル化メラミン）：１３重量部
・  溶剤１（ブチルカルビトールアセテート）：７０重量部
（緑色画素部用着色インクの組成）
・  顔料（Ｃ．Ｉ．ピグメントグリーン３６）：８重量部
・  顔料（Ｃ．Ｉ．ピグメントイエロー１５０：２重量部
・  高分子分散剤（ＡＶＥＣＩＡ社製、ソルスパース２４０００）：５重量部
・  バインダー（三和ケミカル社製、メチル化メラミン樹脂）：１５重量部
・  溶剤１（ブチルカルビトールアセテート）：７０重量部
（青色画素部用着色インクの組成）
・  顔料（Ｃ．Ｉ．ピグメントブルー１５：６）：７重量部
・  高分子分散剤（ＡＶＥＣＩＡ社製、ソルスパース２４０００）：３重量部
・  バインダー（三和ケミカル社製、メチル化メラミン）：１５重量部
・  溶剤１（ブチルカルビトールアセテート）：７０重量部
ここでシャーレに上記インクを１０ｇ測り取り、室温下でのインク重量の変化を測定したところ、Ｇインクが４０％程度重量が変化したのに対して、Ｒ、Ｂインクは３５％重量が変化し、ＲＧＢインクの乾燥速度が均等に保たれていないことがわかった。
【００９５】
（２）ブラックマトリクスの形成
実施例１と同様にブラックマトリクスを形成した。
【００９６】
（カラーフィルタの作製）
上記インクを用い、実施例１と同様に赤色（Ｒ）、緑色（Ｇ）、青色（Ｂ）各々のパターン状の画素部を形成した。
【００９７】
上記のようにして作製したカラーフィルタの画素部の断面形状を測定したところ、左右非対称な形状であり（図３）、画素内左右で色度バラツキがある画素部を形成してしまった。
【図面の簡単な説明】
【００９８】
【図１】本発明の製造方法の一実施形態の工程図である。
【図２】本発明の製造方法により作製したカラーフィルタの断面図である。
【図３】従来の製造方法により作製したカラーフィルタの断面図である。
【符号の説明】
【００９９】
１．  透明基板
２．  ブラックマトリクス
３．  画素部
４．  保護層
１１．固形分割合が少ないインク
１２．固形分割合が多いインク
２１．インク
【図１】
2008266405.tif 000003
【図２】
2008266405.tif 000004
【図３】
2008266405.tif 000005